(57)【特許請求の範囲】
【請求項１】
金属製又は合成樹脂製からなる基材の表面に、アクリル系樹脂、溶剤及び粒径が５０〜２００μｍである木粉又は／及び長さが５０〜４００μｍである繊維状のパルプ材からなる添加材を混合した塗料を塗布し、次に前記溶剤を揮発させ、前記添加材をアクリル系樹脂部の表面より一部突出させて被覆層を形成し、かつ、その被覆層におけるアクリル系樹脂部の膜厚が２００μｍ以下とすることを特徴とする非木質系基材面に被覆層を形成する方法。
【請求項２】
アクリル系樹脂成分に対する添加材の混合量が５０重量％以下である請求項１に記載の非木質基材面に被覆層を形成する方法。
【請求項３】
金属製又は合成樹脂製からなる基材が障子の付子又は／及び組子である請求項１記載の非木質基材面に被覆層を形成する方法。
【請求項４】
請求項１において、被覆層形成後に、該被覆層表面に水溶性の接着剤を塗布し、紙貼りを行うことを特徴とする非木質材面への紙貼り方法。
【請求項５】
金属製又は合成樹脂製からなる基材の表面に、アクリル系樹脂よりなる膜厚が２００μｍ以下の樹脂部と、その樹脂部内に混在し、樹脂部表面より一部分が突出している粒径が５０〜２００μｍである木粉又は／及び長さが５０〜４００μｍである繊維状のパルプ材からなる添加材よりなる被覆層を形成してなることを特徴とする建具材。
【請求項６】
アクリル系樹脂に対する添加材の割合が５０重量％以下である請求項５記載の建具材。
【発明の詳細な説明】
【０００１】
【発明の属する技術分野】
本発明は、例えばアルミニウム合金や合成樹脂などからなる非木質基材の表面に紙を貼ることを目的とするもので、室内建具等に適用するものである。
【０００２】
【従来の技術】
近年、室内建具は、骨組み材としてアルミニウム合金製または合成樹脂製押出形材からなる非木質の構造材を用いる傾向にあるが、このような構造材に障子紙を貼ろうとする場合、通常用いられる水溶性のでん粉のりを用いて障子紙を貼っても、通常の木製の建具のように接着効果が期待できないため、乾燥効果時に剥離してしまい、確実な障子紙の貼付を行うことができない問題を有している。
【０００３】
一方、確実な障子紙の貼付という点では合成樹脂系接着剤が優れているが、反面障子紙の貼り替え時に、古い障子紙が容易にはがれないという問題を有している。
【０００４】
一般に紙貼り建具に要望されるのは、障子紙の貼付時に紙貼り面にのりをムラなく簡単に塗布できること、そして塗布したのりが硬化しても紙貼り面になじんでその接着性を長期間に渡って持続すること、及び障子紙の貼り替え時には紙貼り面から障子紙及びのりを完全にかつ容易に除去できることである。これらの条件は金属製又は合成樹脂構造材などの非木質材からなる建具においても当然に求められる。
【０００５】
そのため従来では、親水性グラフトポリマーを主成分とするコーティング材を用いて、その非木質材の表面に紙貼り面を形成する方法（特開昭６１−５５８６６号公報参照）、組子の障子紙を貼る面にゴム、木材、合成樹脂その他接着剤の付着性の良好な材料を目地部材として取付けること（特公昭５８−５５３１４号公報参照）、金属等より成る組子本体の一表面に、木粉等の植物質微粉、尿素樹脂系等の熱硬化性接着剤、塩化アンモニウム等の硬化剤及び粘性と前記植物質微粉相互のつなぎ効果を高める助剤を混合して成り、かつ前記植物質微粉の断面及び微孔がその表面に多数混在すると共に露出した目地を設けて障子紙の貼着を容易にしたもの（特公昭５９−１９２３６号公報参照）などが知られている。
【０００６】
【発明が解決しようとする課題】
従来知られている技術では、非木質材に対して障子紙の貼着、剥離及びそのコストの全ての面で十分に満足するものは得られ難いが、本発明ではこれらの点を満足する建具を提供せんとするものである。
【０００７】
【課題を解決するための手段】
本発明の第一は、金属製又は合成樹脂製からなる基材の表面に、アクリル系樹脂、溶剤及び粒径が５０〜２００μｍである木粉又は／及び長さが５０〜４００μｍである繊維状のパルプ材からなる添加材を混合した塗料を塗布し、次に前記溶剤を揮発させ、前記添加材をアクリル系樹脂部の表面より一部突出させて被覆層を形成し、かつ、その被覆層におけるアクリル系樹脂部の膜厚が２００μｍ以下とすることを特徴とする非木質基材面に被覆層を形成する方法である。
【０００８】
又、上記において、添加材が水溶性の接着剤と接着性を有しているものであり、被覆層形成後に、該面に水溶性の接着剤を塗布し、紙貼りを行うことを特徴とする非木質材面への紙貼り方法である。
【０００９】
本発明はさらに、金属製又は合成樹脂製からなる基材の表面に、アクリル系樹脂よりなる膜厚が２００μｍ以下の樹脂部と、その樹脂部内に混在し、樹脂部表面より一部分が突出している粒径が５０〜２００μｍである木粉又は／及び長さが５０〜４００μｍである繊維状のパルプ材からなる添加材とからなる被覆層を形成してなることを特徴とする建具材である。
【００１０】
すなわち、本発明は、金属製または合成樹脂製などの非木質材に、前述の課題を満足する最適な紙貼りを提供せんとするものであり、特に障子のりの貼り付け及び貼り替えについては、従来から使用されている水溶性のでん粉質ののりが好ましいことに鑑み、このようなのりを使用するに当って、いかに非木質材との接着性を長期間確実に持続することができるかという点について種々研究工夫を重ねた結果、新規な被覆層を開発した。
【００１１】
その被覆層の形成に用いる樹脂は疎水性のアクリル系樹脂塗料が適当であり、添加材としては、水溶性障子のりと接着の良好な木粉又は／及び繊維状のパルプ材が適当である。上記樹脂塗料は、アクリル酸エステル、メタクリル酸エステル、アクリロニトリルなどの単独重合体もしくは非アクリルとの共重合体が適当で、代表的なものは、ポリアクリル酸エステル、ポリメタクリル酸エステル等であり、これらは尿素樹脂系等の架橋反応を伴う熱硬化性樹脂とは異なり、溶剤の中に樹脂が溶解した形のものであり、塗工、乾燥することによって溶剤が揮散し、樹脂分が成膜するものである。このとき木粉又は／及び繊維状のパルプ材が表面に一部突出してくる。かかる一部突出面がのり剤を塗布した際にアンカー効果を発揮し、また、木粉、繊維状のパルプ材は元々水溶性の接着剤と接着性を有し、さらに接着面積が大きくなっているので非木質基材と障子紙との接着を強固にする。
【００１２】
添加材の木粉の粒径は５０〜２００μｍがよく、より好ましくは５０〜１００μｍがよい。ただし、１００μｍを超える場合は表面粗度が大きくなるため被覆層塗工後、研磨する必要がでてくる。繊維状のパルプ材を用いる場合は長さが４００μｍ以下のものが適当である。４００μｍを超えると表面粗度が大となり過ぎて好ましくない。
【００１３】
添加材は木粉と繊維状のパルプそれぞれ単独の場合と、両者を混合して用いる場合とがあるが、特には木粉単独の場合の方がよい。
【００１４】
樹脂分に対する添加材の混合量は５０重量％以下（ただし、０は含まない）が適当である。５０重量％を超えると、樹脂が添加材と非木質材とを接着させる効果が薄れてしまい、被覆層の付着力が著しく低下する。好ましい混合量は３０〜４０重量％である。
【００１５】
又、溶剤が揮発した被覆層の膜厚は２００μｍ以下（ただし、０は含まない）が適当である。２００μｍを超えると、表面（障子紙貼り面）が粗くなり過ぎて障子紙が接着しなくなる。さらに非木質材との付着性も悪くなる。より好ましい範囲は１０〜６０μｍで、この範囲だと、被覆層の非木質材および障子のりの双方に対する接着が特に良好となる。
【００１６】
被覆層形成材料の塗布に当っては、液を含有固形分が２０〜３０％となるように希釈することが望ましい。希釈のための溶剤としては、トルエン、キシレンなどの芳香族、メタノールなどのアルコール類、メチルイソブチルケトンなどのケトン類を単独または混合して用いることができる。
【００１７】
塗工方法は、刷毛塗り、スプレー塗り、ローラー塗り、カーテンフローコーターなどの一般的な方法でよい。塗膜の均一性を考慮すると、ローラー塗りが特に好ましい。
【００１８】
図１は、本発明の適用例を示す金属製（アルミニウム合金製）建具（室内障子戸）及びその建具（室内障子戸）の紙貼り状態を示す説明図である。図中、１は縦組子、２は横組子、３は付子からなる建具材で、４は障子紙である。図２は付子の断面図で、５は付子基材、６は被覆層、７はラミネート材による装飾部である。図３は組子の断面図で、８は組子基材であり、これに図２と同様に被覆層６、装飾部７を形成したものである。被覆層６が本発明により形成された層である。図４は図２におけるＡ−Ａ拡大断面図である。被覆層６は樹脂部９に添加材（木粉）１０が混合されており、添加材１０の一部は樹脂部９の表面から突出している。これに接着剤（水のり）１１を塗布し、障子紙４を貼着するものである。添加材１０は木粉の代わりに繊維状のパルプ材でもよく、両者を混合したものでもよい。いずれにしても添加材１０の一部は、樹脂９の表面から突出せしめて、接着剤１１の接着面積を大きくし、さらにアンカー効果を高める。
【００１９】
【発明の実施の形態】
以下、本発明を実施例並びに比較例に基づいて説明する。
添加材のバインダーとしての樹脂は、疎水性アクリル塗料（トルエン及びメチルイソブチルケトンの溶剤でポリアクリル酸エステル樹脂を２５％に希釈した塗料）を用い、それに混合する添加材の種類を変えて、表１に示す配合の塗工液（ただし、比較例２は溶剤を加えていないアクリル樹脂塗料である。）をつくり、これを酸化皮膜仕様のアルミ形材の面に塗工して被覆層を形成した。
なお、％はアクリル塗料に対しての重量％を表す。
【００２０】
【表１】
0003705533.tif 000002
上記の塗工物を用いて各性能試験を行った。結果を表２に示す。
【００２１】
【表２】
0003705533.tif 000003
【００２２】
なお、上記において、障子紙接着力とは、各サンプル（付子材１３ｍｍ幅）に水溶性でんぷんのりで市販の障子紙を貼り付け、十分乾燥させてから１８０°剥離試験（剥離スピード５０ｍｍ／分）を行ったときの剥離強度である。木片に対して同一の試験を行った結果は１６０ｇ／１３ｍｍであった。
【００２３】
アルミ付着性とは、アルミ形材（酸化皮膜仕様）に被覆材を塗工し、十分乾燥させてからサンプル表面の１ｃｍ四方の中に１００個のます目を刻設し、そこに接着テープを貼ってはがした後の表面状態を調べるテストであり、１００／１００とは１００個のます目から塗膜が全く剥離しなかったことを意味する。
【００２４】
のり付状態とは水溶性でんぷんのりを各試料にはけ塗りし、紙貼り面に対する水溶性でんぷんのりの付着状態を示したものであって、不良になる程のりの濡れ性が悪いことを意味する。
【００２５】
耐水性とは２０℃の純水にサンプルを１週間浸漬させ、取り出し乾燥後アルミ付着性及び塗膜状態を観察したものである。異常なしとは塗膜に水によるふくれ、はがれ等が見られず、アルミとの付着も良好であることを意味している。
【００２６】
【発明の効果】
本発明によって得られる被覆層は、添加材を表面より一部突出するように形成されているので表面積が大きく、接着剤を塗布した場合、接着面積を大きくすることができ、さらにアンカー効果が期待できる。添加材の大きさ、量、被覆層の厚さをコントロールすることにより、突出する添加材の量（数）及び突出量（大きさ）を容易にコントロールできる。特に室内建具の障子戸として用いた場合、適度の親水性と吸水性を有しているので、基体が非木質材であっても、水溶性でんぷんのりを均一にムラなく塗布することができ、障子紙を容易に貼り付けることができる。
また、障子紙をはがすには、紙貼り面を水で浸しておけば、被覆層の中に浸透した障子のりも容易に洗い流すことができるので、簡単に除去することができる。さらに被覆層は耐水性もあり、障子紙をはがす作業を行っても損傷することがないので、繰返し使用することができる。したがって、非木質材を用いても木質系と同様に建具材として使用できる。
【図面の簡単な説明】
【図１】本発明を金属製建具に応用した一例の説明図である。
【図２】図１の付子部分の断面図である。
【図３】図１の組子部分の断面図である。
【図４】図２のＡ−Ａ拡大断面図である。
【符号の説明】
１  縦組子
２  横組子
３  付子
４  障子紙
５  付子基材
６  被覆層
７  装飾部
８  組子基材
９  樹脂部
１０  添加材
１１  接着剤
【図１】
0003705533.tif 000004
【図２】
0003705533.tif 000005
【図３】
0003705533.tif 000006
【図４】
0003705533.tif 000007